(57)【要約】【課題】長期に亘り内部抵抗の増加を抑制できるレドックスフロー電池を提供する。【解決手段】基材と、前記基材の少なくとも一部を覆う金属酸化物とを有する電極と、活物質イオンと、前記金属酸化物に含有される金属元素と同じ金属元素のイオンとを含有し、前記電極に供給される電解液とを備えるレドックスフロー電池。【選択図】図１
2019164882.tif 000002
【特許請求の範囲】
【請求項１】
基材と、前記基材の少なくとも一部を覆う金属酸化物とを有する電極と、
活物質イオンと、前記金属酸化物に含有される金属元素と同じ金属元素のイオンとを含有し、前記電極に供給される電解液とを備えるレドックスフロー電池。
【請求項２】
前記金属酸化物は、チタン、バナジウム、ジルコニウム、ニオブ、モリブデン、ルテニウム、ロジウム、パラジウム、スズ、アンチモン、タリウム、ハフニウム、タンタル、タングステン、レニウム、及びイリジウムから選択される一種以上の金属元素を含有する請求項１に記載のレドックスフロー電池。
【請求項３】
前記電解液中の前記金属元素のイオンの濃度は、
チタンが０．０１ｍＭ以上２Ｍ以下、
バナジウムが０．０１ｍＭ以上１Ｍ以下、
ジルコニウムが０．０１ｍＭ以上２Ｍ以下、
ニオブが１０−９Ｍ以上１０−３Ｍ以下、
モリブデンが１０−５Ｍ以上１０−３Ｍ以下、
ルテニウムが１０−９Ｍ以上１０−３Ｍ以下、
ロジウムが１０−５Ｍ以上２Ｍ以下、
パラジウムが１０−６Ｍ以上０．１Ｍ以下、
スズが１０−９Ｍ以上１Ｍ以下、
アンチモンが１０−６Ｍ以上１０−３Ｍ以下、
タリウムが１０−４Ｍ以上０．１Ｍ以下、
ハフニウムが１０−５Ｍ以上２Ｍ以下、
タンタルが１０−９Ｍ以上１０−３Ｍ以下、
タングステンが１０−９Ｍ以上１０−２Ｍ以下、
レニウムが１０−６Ｍ以上０．２Ｍ以下、
イリジウムが１０−６Ｍ以上０．２Ｍ以下、の少なくとも一つを満たす請求項２に記載のレドックスフロー電池。
【請求項４】
前記電極の対極電極に供給される対極電解液は、前記金属元素のイオンを含有する請求項１から請求項３のいずれか１項に記載のレドックスフロー電池。
【請求項５】
前記対極電解液中の前記金属元素のイオンの濃度が、前記電解液中の前記金属元素のイオンの濃度と同じである請求項４に記載のレドックスフロー電池。
【請求項６】
基材と、前記基材の少なくとも一部を覆う金属酸化物とを有する電極に、活物質イオンと、前記金属酸化物に含有される金属元素と同じ金属元素のイオンとを含有する電解液を循環供給して、充放電を開始する初期運転過程を含むレドックスフロー電池の運転方法。
【発明の詳細な説明】
【技術分野】
【０００１】
本発明は、レドックスフロー電池、及びレドックスフロー電池の運転方法に関する。
【背景技術】
【０００２】
特許文献１には、隔膜の両側に配置される一対の電極（正極電極と負極電極）にそれぞれ電解液（正極電解液と負極電解液）を供給して、電極上の電気化学反応（電極反応）により充放電を行うレドックスフロー電池が開示されている。電極には、耐薬品性があり、導電性を有し、かつ通液性を有する炭素繊維の集合体が用いられている。
【先行技術文献】
【特許文献】
【０００３】
【特許文献１】特開２００２−２４６０３５号公報
【発明の概要】
【発明が解決しようとする課題】
【０００４】
レドックスフロー電池に対して、長期的に安定な性能を達成することが望まれる。長期に亘るレドックスフロー電池の運転では、正極電極に炭素繊維の集合体を用いると、電解液中で正極電極が酸化劣化し、内部抵抗の増加を招く虞がある。
【０００５】
そこで、長期に亘り内部抵抗の増加を抑制できるレドックスフロー電池を提供することを目的の一つとする。また、長期に亘り内部抵抗の増加を抑制できるレドックスフロー電池の運転方法を提供することを別の目的の一つとする。
【課題を解決するための手段】
【０００６】
本開示に係るレドックスフロー電池は、
基材と、前記基材の少なくとも一部を覆う金属酸化物とを有する電極と、
活物質イオンと、前記金属酸化物に含有される金属元素と同じ金属元素のイオンとを含有し、前記電極に供給される電解液とを備える。
【０００７】
本開示に係るレドックスフロー電池の運転方法は、
基材と、前記基材の少なくとも一部を覆う金属酸化物とを有する電極に、活物質イオンと、前記金属酸化物に含有される金属元素と同じ金属元素のイオンとを含有する電解液を循環供給して、充放電を開始する初期運転過程を含む。
【発明の効果】
【０００８】
上記レドックスフロー電池及び上記レドックスフロー電池の運転方法は、長期に亘り内部抵抗の増加を抑制できる。
【図面の簡単な説明】
【０００９】
【図１】実施形態に係るレドックスフロー電池の概略原理図である。
【図２】実施形態に係るレドックスフロー電池に備わる電極を示す模式図である。
【発明を実施するための形態】
【００１０】
［本発明の実施形態の説明］
レドックスフロー電池（以下、ＲＦ電池と呼ぶことがある）の反応活性の向上や、耐久性の向上のために、ＲＦ電池に備わる電極に触媒として金属酸化物を担持させることを検討した。ＲＦ電池を長時間容量に設計すると電解液量が増加するため、電極に金属酸化物を担持させると、長期に亘るＲＦ電池の運転において、電極に担持させた金属酸化物の金属成分が電解液中に溶出するという問題がある。金属成分が電解液中に溶出すると、電解液中で電極が経時的に酸化劣化し、ＲＦ電池の反応活性が低下して、内部抵抗が増加する。
【００１１】
そこで、本発明者らは、長期に亘り電極に金属酸化物を担持可能な構成を検討した。その結果、電極に担持させる金属酸化物に含有される金属元素と同じ金属元素を電解液中に予め溶解させておくことで、金属酸化物の金属成分が電解液中に溶出することを抑制でき、長期に亘り内部抵抗の増加を抑制できるとの知見を得て本発明を完成するに至った。以下、本発明の実施形態の内容を列記して説明する。
【００１２】
（１）本発明の実施形態に係るレドックスフロー電池は、
基材と、前記基材の少なくとも一部を覆う金属酸化物とを有する電極と、
活物質イオンと、前記金属酸化物に含有される金属元素と同じ金属元素のイオンとを含有し、前記電極に供給される電解液とを備える。
【００１３】
電極の基材上に金属酸化物を有することで、金属酸化物が触媒として機能してＲＦ電池の反応活性を向上でき、かつ基材の酸化劣化を抑制して耐久性を向上できる。電極に供給される電解液中に、金属酸化物に含有される金属元素と同じ金属元素のイオンを含有することで、電極の金属酸化物の金属成分が電解液中に溶出することを抑制できる。つまり、長期に亘るＲＦ電池の運転においても、電極に金属酸化物を担持した状態を維持できる。金属酸化物の存在により、長期に亘り金属酸化物を触媒として機能させることができ、かつ長期に亘り電解液中で電極が酸化劣化することを抑制できる。そのため、上記構成によれば、ＲＦ電池の運転開始時から経時的にＲＦ電池の内部抵抗が増加することを抑制できる。
【００１４】
（２）上記レドックスフロー電池の一形態として、前記金属酸化物は、チタン、バナジウム、ジルコニウム、ニオブ、モリブデン、ルテニウム、ロジウム、パラジウム、スズ、アンチモン、タリウム、ハフニウム、タンタル、タングステン、レニウム、及びイリジウムから選択される一種以上の金属元素を含有することが挙げられる。
【００１５】
上記に列挙した金属元素は、金属酸化物として電極に担持されることで、ＲＦ電池の反応性の向上や、耐久性の向上に効果的に寄与する。
【００１６】
（３）金属酸化物に上記金属元素を含有する上記レドックスフロー電池の一形態として、
前記電解液中の前記金属元素のイオンの濃度は、
チタンが０．０１ｍＭ以上２Ｍ以下、
バナジウムが０．０１ｍＭ以上１Ｍ以下、
ジルコニウムが０．０１ｍＭ以上２Ｍ以下、
ニオブが１０−９Ｍ以上１０−３Ｍ以下、
モリブデンが１０−５Ｍ以上１０−３Ｍ以下、
ルテニウムが１０−９Ｍ以上１０−３Ｍ以下、
ロジウムが１０−５Ｍ以上２Ｍ以下、
パラジウムが１０−６Ｍ以上０．１Ｍ以下、
スズが１０−９Ｍ以上１Ｍ以下、
アンチモンが１０−６Ｍ以上１０−３Ｍ以下、
タリウムが１０−４Ｍ以上０．１Ｍ以下、
ハフニウムが１０−５Ｍ以上２Ｍ以下、
タンタルが１０−９Ｍ以上１０−３Ｍ以下、
タングステンが１０−９Ｍ以上１０−２Ｍ以下、
レニウムが１０−６Ｍ以上０．２Ｍ以下、
イリジウムが１０−６Ｍ以上０．２Ｍ以下、の少なくとも一つを満たすことが挙げられる。
【００１７】
電解液中の金属元素のイオンの濃度が上記下限値以上を満たすことで、電極の金属酸化物の金属成分が電解液中に溶出する際の溶出速度を遅くし易く、長期に亘るＲＦ電池の運転においても、上記金属成分が電解液中に溶出することを抑制し易い。一方、電解液中の金属元素のイオンの濃度が上記上限値以下を満たすことで、その金属元素のイオンの溶解度を適切に出来ると共に、電解液中の活物質イオンの相対的な濃度の低下を抑制し易い。また、電解液中の金属元素のイオンの濃度が上記上限値以下を満たすことで、電解液中での金属元素のイオンが溶解限を超えることによって、その金属元素イオンに起因する析出物が発生することを抑制し易い。以上より、電解液中の金属元素のイオンの濃度が上記範囲を満たすことで、長期に亘りＲＦ電池の内部抵抗の増加を抑制し易い。
【００１８】
（４）上記レドックスフロー電池の一形態として、前記電極の対極電極に供給される対極電解液は、前記金属元素のイオンを含有することが挙げられる。
【００１９】
電解液中の金属元素のイオンは、電極と対極電極との間に介在される隔膜を介した経時的な液移り等に起因して対極電解液に混入することがある。そうすると、電解液中の金属元素のイオンの濃度が経時的に減少してしまう。電解液中の金属元素のイオンと同じものが対極電解液に含有されることで、液移りに伴う電解液中の金属元素のイオンの減少を抑制でき、電極に金属酸化物を担持した状態をより維持し易い。
【００２０】
（５）対極電解液に金属元素のイオンを含有する上記レドックスフロー電池の一形態として、前記対極電解液中の前記金属元素のイオンの濃度が、前記電解液中の前記金属元素のイオンの濃度と同じであることが挙げられる。
【００２１】
上記構成によれば、液移りによる電解液中の金属元素のイオンの濃度の低下をより抑制し易い。
【００２２】
（６）本発明の実施形態に係るレドックスフロー電池の運転方法は、
基材と、前記基材の少なくとも一部を覆う金属酸化物とを有する電極に、活物質イオンと、前記金属酸化物に含有される金属元素と同じ金属元素のイオンとを含有する電解液を循環供給して、充放電を開始する初期運転過程を含む。
【００２３】
電極に供給される電解液中に、金属酸化物に含有される金属元素と同じ金属元素のイオンを含有することで、電極の金属酸化物の金属成分が電解液中に溶出することを抑制できる。よって、ＲＦ電池の運転開始時から長期に亘り電極に金属酸化物を担持した状態を維持できる。金属酸化物の存在により、長期に亘り金属酸化物を触媒として機能させることができ、かつ長期に亘り電解液中で電極が酸化劣化することを抑制できる。そのため、ＲＦ電池の運転開始時から経時的にＲＦ電池の内部抵抗が増加することを抑制できる。
【００２４】
［本発明の実施形態の詳細］
以下、図面を参照して、本発明の実施形態に係るレドックスフロー電池（ＲＦ電池）を詳細に説明する。
【００２５】
〔ＲＦ電池の概要〕
ＲＦ電池１は、図１に示すように、電池セル１００と、電池セル１００に電解液を循環供給する循環機構とを備える。ＲＦ電池１は、代表的には、交流／直流変換器や変電設備等を介して、発電部と、電力系統や需要家等の負荷とに接続され、発電部を電力供給源として充電を行い、負荷を電力消費対象として放電を行う。発電部は、例えば、太陽光発電機、風力発電機、その他一般の発電所等が挙げられる。
【００２６】
〔ＲＦ電池の基本構成〕
電池セル１００は、正極電解液が供給される正極電極１２と、負極電解液が供給される負極電極１４と、正極電極１２と負極電極１４との間に介在される隔膜１１とを備える。正極電極１２及び負極電極１４は、供給された電解液に含まれる活物質イオンが電池反応を行う反応場である。隔膜１１は、正極電極１２と負極電極１４とを分離すると共に、所定のイオンを透過する分離部材である。
【００２７】
正極電解液の循環機構は、正極電解液を貯留する正極タンク１４０と、正極タンク１４０と電池セル１００との間を接続する配管１４２，１４４と、上流側（供給側）の配管１４２に設けられたポンプ１４６とを備える。負極電解液の循環機構は、負極電解液を貯留する負極タンク１５０と、負極タンク１５０と電池セル１００との間を接続する配管１５２，１５４と、上流側（供給側）の配管１５２に設けられたポンプ１５６とを備える。
【００２８】
正極電解液は、正極タンク１４０から上流側の配管１４２を介して正極電極１２に供給され、正極電極１２から下流側（排出側）の配管１４４を介して正極タンク１４０に戻される。また、負極電解液は、負極タンク１５０から上流側の配管１５２を介して負極電極１４に供給され、負極電極１４から下流側（排出側）の配管１５４を介して負極タンク１５０に戻される。これら正極電解液の循環及び負極電解液の循環によって、正極電極１２に正極電解液を循環供給すると共に、負極電極１４に負極電解液を循環供給しながら、各極の電解液中の活物質イオンの価数変化反応に伴って充放電を行う。図１において、正極タンク１４０内及び負極タンク１５０内に示すマンガンイオン及びチタンイオンは、正極電解液中及び負極電解液中に活物質として含むイオン種の一例を示す。図１において、実線矢印は充電、破線矢印は放電を意味する。
【００２９】
ＲＦ電池１は、代表的には、複数の電池セル１００が積層されたセルスタックと呼ばれる形態で利用される。電池セル１００は、一面に正極電極１２、他面に負極電極１４が配置される双極板（図示せず）と、上記双極板の外周に形成された枠体（図示せず）とを備えるセルフレームを用いて構成される。枠体は、電解液を供給する供給孔及び電解液を排出する排出孔を有しており、複数のセルフレームを積層することで上記給液孔及び上記排液孔は電解液の流路を構成し、この流路に配管１４２，１４４，１５２，１５４が接続される。セルスタックは、セルフレーム、正極電極１２、隔膜１１、負極電極１４、セルフレーム、…と順に繰り返し積層されて構成される。
【００３０】
ＲＦ電池１の基本構成は、公知の構成を適宜利用できる。
【００３１】
〔ＲＦ電池の主な特徴点〕
実施形態のＲＦ電池１は、長期的に安定な性能を達成させるために、電極に触媒として金属酸化物を担持させると共に、この電極に供給される電解液に金属酸化物に含有される金属元素と同じ金属元素のイオンを含有させる点を特徴の一つとする。この電極とは、上述した正極電極１２や負極電極１４のことであり、以下では電極１０（図２）として説明する。
【００３２】
≪電極≫
電極１０は、図２に示すように、基材１１０と、基材１１０の少なくとも一部を覆う金属酸化物１２０とを有する。電極１０に金属酸化物１２０を担持させることで、ＲＦ電池１の反応活性を向上できると共に、耐久性を向上できる。
【００３３】
・基材
基材１１０は、電極１０のベースを構成する。「ベースを構成する」とは、電極１０のうち基材１１０の占める割合が５０質量％以上であることを言う。基材１１０は、炭素（Ｃ）、チタン（Ｔｉ）、タンタル（Ｔａ）、及びニオブ（Ｎｂ）から選択される一種以上の元素を含有する。基材１１０は、単一元素からなる材料、又は上記元素を含む合金や化合物からなる材料で構成されることが挙げられる。基材１１０は、導電性を有する。
【００３４】
基材１１０は、繊維であり、複数本の繊維が互いに絡み合う繊維集合体を構成するものが挙げられる。基材１１０は、その構造（繊維の組み合わせ形態）によって繊維集合体に占める繊維の割合が異なる。繊維集合体は、フェルトやペーパー（いずれも繊維を織っていないもの）、クロス（繊維を織ったものや繊維を撚った糸を織ったもの）等が挙げられる。これらの繊維集合体は、市販品や公知の製造方法によって製造されたものを利用できる。基材１１０が繊維で構成される場合、炭素繊維であることが好ましく、カーボンフェルト、カーボンペーパー、カーボンクロス等を好適に利用できる。
【００３５】
基材１１０を構成する繊維の横断面の平均径は、円相当径が３μｍ以上１００μｍ以下であることが挙げられる。繊維の円相当径とは、繊維の横断面において、その断面積と同じ面積を有する円の直径のことである。繊維の円相当径が３μｍ以上であることで、繊維集合体の強度を確保し易い。一方、繊維の円相当径が１００μｍ以下であることで、単位重量当たりの繊維の表面積を大きくでき、十分な電池反応を行うことができる。繊維の円相当径は、更に５μｍ以上５０μｍ以下、特に７μｍ以上２０μｍ以下であることが挙げられる。基材１１０を構成する繊維の横断面の平均径は、電極１０を切断して繊維の横断面を露出させ、顕微鏡下で５視野以上、１視野について３本以上の繊維について測定した結果を平均することで求められる。
【００３６】
基材１１０による繊維集合体の空隙率は、４０体積％超９８体積％未満であることが挙げられる。繊維集合体の空隙率が４０体積％超であることで、電解液の流通性を向上できる。一方、繊維集合体の空隙率が９８体積％未満であることで、繊維集合体の密度が大きくなって導電性を向上でき、十分な電池反応を行うことができる。基材１１０による繊維集合体の空隙率は、更に６０体積％以上９５体積％以下、特に７０体積％以上９３体積％以下であることが挙げられる。
【００３７】
基材１１０は、繊維状以外に、粒子状等が挙げられ、それらが集合体となることで多孔質形状を構成するものが挙げられる。これらの繊維状以外の種々の多孔質形状を構成する集合体は、市販品や公知の製造方法によって製造されたものを利用できる。また、基材１１０は、発泡金属等のスポンジ状で素材自体が多孔質形状を有するものが挙げられる。素材自体が多孔質形状を有するものは、市販品等を利用できる。
【００３８】
・金属酸化物
金属酸化物１２０は、基材１１０の少なくとも一部を覆い、電池反応性を向上したり、基材１１０の酸化劣化を抑制したりする。金属酸化物１２０は、チタン（Ｔｉ）、バナジウム（Ｖ）、ジルコニウム（Ｚｒ）、ニオブ（Ｎｂ）、モリブデン（Ｍｏ）、ルテニウム（Ｒｕ）、ロジウム（Ｒｈ）、パラジウム（Ｐｄ）、スズ（Ｓｎ）、アンチモン（Ｓｂ）、タリウム（Ｔｌ）、ハフニウム（Ｈｆ）、タンタル（Ｔａ）、タングステン（Ｗ）、レニウム（Ｒｅ）、及びイリジウム（Ｉｒ）から選択される一種以上の金属元素を含有する。金属酸化物１２０は、上記金属元素から選択される複数種を含有する場合、各金属元素の酸化物（ＴｉＯ、ＳｎＯ等）や、複数種の金属元素を含む複合酸化物（（Ｔｉ，Ｓｎ）Ｏ等）の形態で存在する。
【００３９】
本例では、金属酸化物１２０は、粒状体で基材１１０の表面に分散して存在する。金属酸化物１２０は、粒状体以外に、短い繊維状体で存在することもある。金属酸化物１２０は、その一部が基材１１０に埋設され、残部が基材１１０から露出していてもよいし、実質的に全部が基材１１０に埋設されていてもよい。金属酸化物１２０は、基材１１０のほぼ全面を被覆していてもよい。
【００４０】
金属酸化物１２０は、Ｘ線光電子分光分析により求められる金属濃度が１原子％以上５０原子％以下であることが挙げられる。金属濃度が１原子％以上であることで、ＲＦ電池１の電池反応性を向上し易く、基材１１０の酸化劣化を抑制し易い。一方、金属濃度が５０原子％以下であることで、金属酸化物１２０の剥離を抑制し易い。金属酸化物１２０の金属濃度は、更に２原子％以上４０原子％以下、特に３原子％以上３０原子％以下であることが挙げられる。金属酸化物１２０の金属濃度は、未使用である運転前だけでなく、使用途中の任意のときに上記範囲を満たすことが好ましい。つまり、長期に亘り電極１０に金属酸化物１２０が担持されていることが好ましい。
【００４１】
金属酸化物１２０を担持させた電極１０は、例えば、基材１１０と、上述した金属元素を含有する塗布液とを準備し、塗布液を基材１１０の表面に塗布して熱処理を施すことで得られる。熱処理の条件としては、空気中で、４００℃以上７００℃以下×１時間以上２４時間以下とすることが挙げられる。
【００４２】
≪電解液≫
金属酸化物１２０を担持させた電極１０に供給される電解液は、活物質イオンと、金属酸化物１２０に含有される金属元素と同じ金属元素のイオン（以下、特定金属イオンと呼ぶ）とを有する。活物質イオンは、電子の受け渡しによる価数変化により電池反応に関与する。本例では、正極電解液の活物質イオンがマンガン（Ｍｎ）イオンであり、負極電解液の活物質イオンがチタン（Ｔｉ）イオンである（図１を参照）。特定金属イオンは、電極１０の金属酸化物１２０が電解液中に溶出することを抑制する抑制剤の機能を有し、積極的には活物質として機能しない。つまり、特定金属イオンは、活物質イオンとは異なる金属種で構成される。
【００４３】
本例では、金属酸化物１２０を担持させた電極１０（図２）を正極電極１２（図１）に用い、金属酸化物１２０を担持させていない電極（基材１１０）を負極電極１４（図１）に用い、正極電解液に特定金属イオン（図１ではＭ＋と表記）を有する形態を説明する。
【００４４】
・特定金属イオン
特定金属イオンは、電極１０の金属酸化物１２０に含有される金属元素と同じ金属元素のイオンであり、Ｔｉ，Ｖ，Ｚｒ，Ｎｂ，Ｍｏ，Ｒｕ，Ｒｈ，Ｐｄ，Ｓｎ，Ｓｂ，Ｔｌ，Ｈｆ，Ｔａ，Ｗ，Ｒｅ，Ｉｒから選択される一種以上の金属元素のイオンである。金属酸化物１２０が複数種の金属元素を含有する場合、特定金属イオンも同様に複数種の金属元素のイオンを含有する。本例では、活物質イオンがＭｎイオンであるため、特定金属イオンとしてＭｎイオンは除く。
【００４５】
特定金属イオンとして列挙した各金属元素のイオンの濃度は、以下の少なくとも一つを満たすことが挙げられる。
チタンイオン：０．０１ｍＭ以上２Ｍ以下
バナジウムイオン：０．０１ｍＭ以上１Ｍ以下
ジルコニウムイオン：０．０１ｍＭ以上２Ｍ以下
ニオブイオン：１０−９Ｍ以上１０−３Ｍ以下
モリブデンイオン：１０−５Ｍ以上１０−３Ｍ以下
ルテニウムイオン：１０−９Ｍ以上１０−３Ｍ以下
ロジウムイオン：１０−５Ｍ以上２Ｍ以下
パラジウムイオン：１０−６Ｍ以上０．１Ｍ以下
スズイオン：１０−９Ｍ以上１Ｍ以下
アンチモンイオン：１０−６Ｍ以上１０−３Ｍ以下
タリウムイオン：１０−４Ｍ以上０．１Ｍ以下
ハフニウムイオン：１０−５Ｍ以上２Ｍ以下
タンタルイオン：１０−９Ｍ以上１０−３Ｍ以下
タングステンイオン：１０−９Ｍ以上１０−２Ｍ以下
レニウムイオン：１０−６Ｍ以上０．２Ｍ以下
イリジウムイオン：１０−６Ｍ以上０．２Ｍ以下
【００４６】
特定金属イオン（上記列挙した各金属元素のイオン）の濃度は、上記下限値以上であることで、電極１０の金属酸化物１２０の金属成分が電解液中に溶出することを抑制し易い。具体的には、電極１０の金属酸化物１２０の金属成分が電解液中に溶出する際の溶出速度を遅くし易い。特定金属イオンの濃度は、高いほど電解液中への金属酸化物１２０の金属成分の溶出を抑制し易い。特定金属イオンは、電解液中に飽和状態で含有されていることが好ましい。つまり、特定金属イオンの濃度は、上記上限値以下であることで、特定金属イオンの溶解度を適切にできると共に、電解液中の活物質イオンの相対的な濃度の低下を抑制できる。電解液に含まれる各種の金属イオン（特定金属イオン及び活物質イオン）の濃度は、例えば、ＩＣＰ（Ｉｎｄｕｃｔｉｖｅｌｙ  Ｃｏｕｐｌｅｄ  Ｐｌａｓｍａ）発光分光法やＩＣＰ質量分析法等を利用することで測定できる。
【００４７】
特定金属イオンの濃度は、未使用である運転前だけでなく、使用途中の任意のときに上記範囲を満たすことが好ましい。特定金属イオンは、隔膜１１（図１）を介した経時的な液移り等に起因して対極電解液（本例では、正極電解液を対象としているため、負極電解液が対極電解液となる）に混入し得る。よって、電極１０の金属酸化物１２０の金属成分が溶出していないことを前提として、電解液中の特定金属イオンの濃度が経時的に減少する場合がある。そのため、対極電解液中にも特定金属イオンを含有することが好ましい。対極電解液中に特定金属イオンを含有することで、液移りに伴う特定金属イオンの減少を抑制できるからである。対極電解液中に特定金属イオンを含有する場合、その特定金属イオンは、対極電解液における活物質イオンとして存在していてもよい。つまり、特定金属イオンは、金属酸化物１２０を担持した電極に供給される電解液（正極電解液）中では活物質イオンとは異なる金属種イオンで構成されている（活物質として機能しない）が、対極電解液（負極電解液）中では活物質イオンとして構成されていてもよい。対象電解液に含有する特定金属イオンの濃度は、電解液中の特定金属イオンの濃度と同じとすることが好ましい。
【００４８】
負極電解液に特定金属イオンを含有する場合、金属種（例えばアンチモン等）によっては、負極液電位が低いと、活物質イオンと反応して負極電極を構成する繊維に析出物が形成される等の不具合を及ぼす虞がある。そのため、負極電解液に特定金属イオンを含有する場合、負極電解液中の活物質イオン種に応じて適宜選択すればよい。
【００４９】
本例では、正極活物質イオンとしてマンガン（Ｍｎ）イオン、負極活物質イオンとしてチタン（Ｔｉ）イオンを含むマンガン−チタン系電解液を説明した。その他、正極活物質イオン及び負極活物質イオンとして、価数の異なるバナジウム（Ｖ）イオンを含むバナジウム系電解液、正極活物質イオンとして鉄（Ｆｅ）イオン、負極活物質イオンとしてクロム（Ｃｒ）イオンを含む鉄−クロム系電解液等が挙げられる。電解液は、活物質イオンに加えて、硫酸、リン酸、硝酸、塩酸から選択される少なくとも一種の酸又は酸塩を含む水溶液等を利用できる。
【００５０】
〔ＲＦ電池の運転方法〕
上記実施形態のＲＦ電池１を用いて充放電を開始する。つまり、上記実施形態のＲＦ電池１は、未使用の運転前の状態である。電極に触媒として金属酸化物を担持させた場合、長期に亘りＲＦ電池１を運転する（充放電を繰り返す）と、電極に担持させた金属酸化物の金属成分が電解液中に溶出する虞がある。上記実施形態のＲＦ電池１は、電解液中に、金属酸化物の金属成分と同じ金属元素の特定金属イオンが含有されているため、電極に担持させた金属酸化物の金属成分が電解液中に溶出することが抑制される。よって、上記実施形態のＲＦ電池１を用いて運転を開始すると、使用の任意のときにも運転開始前のＲＦ電池１の状態（電極に担持させた金属酸化物量や、電解液中の金属イオンの濃度）が実質的に維持される。そのため、ＲＦ電池１の初期運転時から経時的にＲＦ電池１の内部抵抗が増加することを抑制できる。
【００５１】
金属酸化物を担持させた電極は、正極電極に用いることが好ましい。長期に亘るＲＦ電池１の運転では、正極電解液の酸化力が強いため、電解液中で正極電極（特に、炭素繊維の集合体で構成される正極電極）が酸化劣化し易いからである。負極電極は、正極電極に比較して酸化劣化し難いため、電極に金属酸化物を担持させなくてもよい。つまり、負極電極には、金属酸化物が担持されていない電極を用いることが好ましい。
【００５２】
〔用途〕
実施形態のＲＦ電池１は、太陽光発電、風力発電等の自然エネルギーの発電に対して、発電出力の変動の安定化、発電電力の余剰時の蓄電、負荷平準化等を目的とした大容量の蓄電池に利用できる。また、実施形態のＲＦ電池１は、一般的な発電所に併設されて、瞬低・停電対策や負荷平準化を目的とした大容量の蓄電池としても好適に利用できる。
【００５３】
［試験例１］
基材に金属酸化物を担持させた電極を作製し、金属酸化物に含有される金属元素と同じ金属元素のイオン（特定金属イオン）を電解液中に含有した効果を調べた。
【００５４】
〔試料の作製〕
・試料Ｎｏ．１−１
（正極電極に金属酸化物あり、正極電解液に特定金属イオンあり）
正極電極として、カーボンペーパー（ＳＧＬカーボンジャパン株式会社製、１０ＡＡ）にスズ酸化物（ＳｎＯ２）を担持させた電極を作製した。カーボンペーパーは、大きさが３０ｍｍ×３０ｍｍで厚みが０．３ｍｍであり、空隙率が８０体積％である。このカーボンペーパーに、Ｓｎ源である塗布液（株式会社高純度化学研究所製、ＳＹＭ−ＳＮ０５）を塗布・乾燥し、空気中で５００℃×１時間の焼成を施した。
【００５５】
負極電極には、正極電極と同様のカーボンペーパーを用いた。つまり、負極電極には、金属酸化物を担持させていない。
【００５６】
上記正極電極及び負極電極と、隔膜（デュポン株式会社製  ナフィオン（登録商標）２１２）とを用いて、正極電極−隔膜−負極電極を重ねた電池セルを、双極板を備えるセルフレームで挟んだ単セル構造のＲＦ電池を作製した。
【００５７】
正極電解液には、活物質イオンとしてマンガンイオンを含有し、活物質として機能しない添加金属イオンとしてスズイオンとチタンイオンとを含有する硫酸水溶液の電解液を用いた。添加金属イオンのうちスズイオンが、電極に担持される金属酸化物に含有される金属元素と同じ金属元素のイオンである特定金属イオンである。各濃度は、マンガンイオン：１Ｍ、チタンイオン：１Ｍ、スズイオン：０．０１Ｍ、硫酸：５Ｍである。以下、電解液として、マンガンイオン：１Ｍと、チタンイオン：１Ｍと、スズイオン：０．０１Ｍと、硫酸：５Ｍとを含有するものを組成Ａと表する。
【００５８】
負極電解液には、活物質イオンとしてチタンイオンを含有し、活物質として機能しない添加金属イオンとしてマンガンイオンを含有する硫酸水溶液の電解液を用いた。負極電解液には、特定金属イオンであるスズイオンを含有していない。各濃度は、マンガンイオン：１Ｍ、チタンイオン：１Ｍ、硫酸：５Ｍである。以下、電解液として、マンガンイオン：１Ｍと、チタンイオン：１Ｍと、硫酸：５Ｍとを含有するものを組成Ｂと表する。
【００５９】
・試料Ｎｏ．１−２
（正極電極に金属酸化物あり、正極電解液・負極電解液に特定金属イオンあり）
試料Ｎｏ．１−１と同様の正極電極及び負極電極とを用いて電池セルを作製した。正極電解液及び負極電解液の双方に、組成Ａの電解液を用いた。つまり、試料Ｎｏ．１−２は、負極電解液にも特定金属イオンであるスズイオンを含有した。試料Ｎｏ．１−２は、負極電解液の組成のみが試料Ｎｏ．１−１と異なる。
【００６０】
・試料Ｎｏ．１−３
（正極電極に金属酸化物あり、正極電解液に特定金属イオンあり）
正極電極として、試料Ｎｏ．１−１と同様のカーボンペーパーにチタン酸化物（ＴｉＯ２）を担持させた電極を作製した。カーボンペーパーに、Ｔｉ源である塗布液（株式会社高純度化学研究所製、ＳＹＭ−ＴＩ０５）を塗布・乾燥し、空気中で５００℃×１時間の焼成を施した。負極電極には、試料Ｎｏ．１−１と同様のカーボンペーパーを用い、試料Ｎｏ．１−１と同様に電池セルを作製した。
【００６１】
正極電解液には、活物質イオンとしてマンガンイオンを含有し、活物質として機能しない添加金属イオンとしてチタンイオンを含有する硫酸水溶液の電解液を用いた。試料Ｎｏ．１−３では、チタンイオンが、電極に担持される金属酸化物に含有される金属元素と同じ金属元素のイオンである特定金属イオンである。各濃度としては、上述した組成Ｂと同様である。
【００６２】
負極電解液には、活物質イオンとしてチタンイオンを含有し、活物質として機能しない添加金属イオンとしてマンガンイオンを含有する硫酸水溶液の電解液を用いた。負極電解液には、活物質イオンとしてチタンイオンを含有しているが、このチタンイオンは、特定金属イオンでもある。各濃度としては、上述した組成Ｂと同様である。
【００６３】
・試料Ｎｏ．１−１１
（正極電極に金属酸化物あり、正極電解液・負極電解液に特定金属イオンあり）
正極電極として、チタンメッシュ（株式会社ニラコ製、ＴＩ−４５８１００）にイリジウム酸化物（ＩｒＯ２）を担持させた電極を作製した。チタンメッシュは、線径が０．１ｍｍで、１００メッシュである。正極電極は、大きさが３０ｍｍ×３０ｍｍの上記チタンメッシュを５枚積層して構成している。このチタンメッシュに、Ｉｒ源である塗布液（濃度０．１Ｍの塩化イリジウム水溶液）を塗布・乾燥し、空気中で４００℃×１時間の焼成を施した。負極電極には、試料Ｎｏ．１−１と同様のカーボンペーパー（金属酸化物を担持させていない）を用い、試料Ｎｏ．１−１と同様に電池セルを作製した。
【００６４】
正極電解液には、活物質イオンとしてマンガンイオンを含有し、活物質として機能しない添加金属イオンとしてイリジウムイオンとチタンイオンとを含有する硫酸水溶液の電解液を用いた。添加金属イオンのうちイリジウムイオンが、電極に担持される金属酸化物に含有される金属元素と同じ金属元素のイオンである特定金属イオンである。各濃度は、マンガンイオン：１Ｍ、チタンイオン：１Ｍ、イリジウムイオン：０．１ｍＭ、硫酸：５Ｍである。以下、電解液として、マンガンイオン：１Ｍと、チタンイオン：１Ｍと、イリジウムイオン：０．１ｍＭと、硫酸：５Ｍとを含有するものを組成Ｃと表する。
【００６５】
負極電解液には、活物質イオンとしてチタンイオンを含有し、活物質として機能しない添加金属イオンとしてイリジウムイオンとマンガンイオンとを含有する硫酸水溶液の電解液を用いた。イリジウムイオンが、特定金属イオンである。各濃度としては、上述した組成Ｃと同様である。
【００６６】
・試料Ｎｏ．１−１０１
（正極電極に金属酸化物なし、正極電解液に特定金属イオンなし）
正極電極として、試料Ｎｏ．１−１と同じカーボンペーパーに、空気中で５００℃×１時間の焼成を施したものを用いた。つまり、試料Ｎｏ．１−１０１では、正極電極に金属酸化物を担持させていない。負極電極は、試料Ｎｏ．１−１と同様のカーボンペーパーを用い、試料Ｎｏ．１−１と同様に電池セルを作製した。正極電解液及び負極電解液の双方に、組成Ｂの電解液を用いた。
【００６７】
・試料Ｎｏ．１−１０２
（正極電極に金属酸化物あり、正極電解液に特定金属イオンなし）
試料Ｎｏ．１−１と同様の正極電極及び負極電極とを用いて電池セルを作製した。正極電解液及び負極電解液の双方に、組成Ｂの電解液を用いた。つまり、試料Ｎｏ．１−１０２は、正極電解液の組成のみが試料Ｎｏ．１−１と異なる。
【００６８】
・試料Ｎｏ．１−１１１
（正極電極に金属酸化物あり、正極電解液に特定金属イオンなし）
試料Ｎｏ．１−１１と同様の正極電極及び負極電極とを用いて電池セルを作製した。正極電解液及び負極電解液の双方に、組成Ｂの電解液を用いた。つまり、試料Ｎｏ．１−１１１は、正極電解液及び負極電解液の組成のみが試料Ｎｏ．１−１１と異なり、正極電解液及び負極電解液の双方に、特定金属イオンであるイリジウムイオンが含有されていない。
【００６９】
〔セル抵抗率〕
ＲＦ電池の経時的な内部抵抗を調べた。各試料は、単セル構造のＲＦ電池としたため、ＲＦ電池の内部抵抗は、セル抵抗率として表す。各試料について、電池セルに電流密度：７０ｍＡ／ｃｍ２の定電流で充放電を行った。この試験では、予め設定した所定の切替電圧に達したら、充電から放電に切り替え、複数サイクルの充放電を行った。各サイクルの充放電後、各試料についてセル抵抗率（Ω・ｃｍ２）を求めた。セル抵抗率は、複数サイクルのうち、任意の１サイクルにおける充電時平均電圧及び放電時平均電圧を求め、｛（充電時平均電圧と放電時平均電圧の差）／（平均電流／２）｝×セル有効面積とした。セル抵抗率について、表１に、（１）基材（カーボンペーパー）に金属酸化物を担持させない電極を用いた試料Ｎｏ．１−１０１の初期運転時のセル抵抗率を基準（１．０）とし、基材（カーボンペーパー又はチタンメッシュ）に金属酸化物（ＳｎＯ２又はＩｒＯ２）を担持させた試料Ｎｏ．１−１，１−２，１−３，１−１１，１−１０２，１−１１１の初期運転時のセル抵抗率の相対値を示し、（２）各試料において、初期運転時のセル抵抗率を基準とし、一ヶ月後のセル抵抗率の相対値を示す。
【００７０】
【表１】
2019164882.tif 000003
【００７１】
基材としてカーボンペーパーを用いた試料Ｎｏ．１−１，１−２，１−３，１−１０１，１−１０２を比較すると、表１に示すように、電極に金属酸化物を担持させた試料Ｎｏ．１−１，１−２，１−３，１−１０２は、電極に金属酸化物を担持させない試料Ｎｏ．１−１０１に比較して、初期運転時のセル抵抗率を低減できた。これは、電極に金属酸化物を担持させることで、ＲＦ電池の反応活性を向上できたことによると考えられる。各試料において、金属酸化物を担持させた電極に供給する電解液中に、金属酸化物に含有される金属元素と同じ金属元素のイオンを含有した試料Ｎｏ．１−１，１−２，１−３（試料Ｎｏ．１−１，１−２：Ｓｎイオン、試料Ｎｏ．１−３：Ｔｉイオン）は、電解液中に添加金属イオンを含有しない試料Ｎｏ．１−１０２に比較して、経時的なセル抵抗率の増加を低減できた。これは、電解液中に添加金属イオンを含有させることで、電極に担持させた金属酸化物の金属成分が電解液中に溶出することを抑制できたことによると考えられる。特に、対極電解液（負極電解液）にも添加金属イオンを含有した試料Ｎｏ．１−２，１−３は、経時的なセル抵抗率の増加が実質的に生じていなかった。これは、正極電解液と負極電解液との間で生じ得る経時的な液移りに起因して、電解液中の金属元素のイオンの濃度が経時的に減少することを抑制できたことによると考えられる。
【００７２】
基材としてチタンメッシュを用いた試料Ｎｏ．１−１１，１−１１１は、表１に示すように、基材としてカーボンペーパーを用いた試料Ｎｏ．１−１０１に比較して初期運転時のセル抵抗率は増加した。これは、チタンメッシュの表面積が、カーボンペーパーに比較して小さいことによる。基材としてチタンメッシュを用いた試料Ｎｏ．１−１１，１−１１１を比較すると、金属酸化物を担持させた電極に供給する電解液中に、金属酸化物に含有される金属元素と同じ金属元素のイオンを含有した試料Ｎｏ．１−１１は、電解液中に添加金属イオンを含有しない試料Ｎｏ．１−１１１に比較して、経時的なセル抵抗率の増加を低減できた。これは、上述したように、電解液中に添加金属イオンを含有させることで、電極に担持させた金属酸化物の金属成分が電解液中に溶出することを抑制できたことによると考えられる。
【００７３】
本発明はこれらの例示に限定されるものではなく、特許請求の範囲によって示され、特許請求の範囲と均等の意味および範囲内でのすべての変更が含まれることが意図される。例えば、金属酸化物に含有する金属種、及び電解液中に含有する添加金属イオンの金属種や濃度を特定範囲で変更したり、電解液の種類を変更したりできる。
【符号の説明】
【００７４】
１  レドックスフロー電池（ＲＦ電池）
１００  電池セル
１１  隔膜
１０  電極    １１０  基材    １２０  金属酸化物
１２  正極電極    １４  負極電極
１４０  正極タンク    １５０  負極タンク
１４２，１４４，１５２，１５４  配管
１４６，１５６  ポンプ
【図１】
2019164882.tif 000004
【図２】
2019164882.tif 000005